(57)【特許請求の範囲】
【請求項１】
映像光源より観察者側に配置され、該映像光源側から入射した光を制御して前記観察者側に出射する、複数の層を有する光学シートであって、
光学機能層を有しており、
前記光学機能層は、光を透過可能にシート面に沿って並列された光透過部を有しており、
前記光透過部間には溝が形成されており、
前記溝は、シート厚方向断面において曲線又は折れ線状に前記溝の開口部側に広がっており、
前記溝の内部において底部側に光を吸収可能な光吸収部が形成されるとともに、前記溝の内部において開口部側に、前記光透過部を構成する材料と同じ材料で構成された被覆部が形成されていることを特徴とする、光学シート。
【請求項２】
前記溝は、シート厚方向断面において、曲線又は折れ線状に前記溝の開口部側に広がった拡張部を有するとともに、前記溝の内部において前記拡張部より底部側が略台形又は略矩形である、請求項１に記載の光学シート。
【請求項３】
前記光透過部の弾性率が１０ＭＰａ以上２０００ＭＰａ以下である、請求項１又は２に記載の光学シート。
【請求項４】
シート厚方向断面において、前記被覆部の前記光吸収部とは反対側に形成された窪みの深さが２μｍ以下である、請求項１〜３のいずれかに記載の光学シート。
【請求項５】
前記拡張部の深さが０．５μｍ以上６μｍ以下である、請求項２〜４のいずれかに記載の光学シート。
【請求項６】
前記拡張部の開口部側の幅が前記拡張部の底部側の幅の２倍以上４倍以下である、請求項２〜５のいずれかに記載の光学シート。
【請求項７】
基材層と、該基材層上に形成された前記光学機能層と、該基材層の該光学機能層とは反対側の面に形成され、粘着剤を含んでなる粘着剤層と、を有する、請求項１〜６のいずれかに記載の光学シート。
【請求項８】
前記粘着剤層に含まれる前記粘着剤の２３℃における貯蔵弾性率は０．１ＭＰａ以上０．８ＭＰａ以下である、請求項７に記載の光学シート。
【請求項９】
前記粘着剤層の厚さが２０μｍ以上５０μｍ以下である、請求項７又は８に記載の光学シート。
【請求項１０】
最も前記観察者側となる層が、反射防止層又は防眩層である、請求項１〜９のいずれかに記載の光学シート。
【請求項１１】
所定の波長の光の透過を抑制する機能を有する波長フィルター層を備える、請求項１〜１０のいずれかに記載の光学シート。
【請求項１２】
電磁波を遮蔽する機能を有する電磁波遮蔽層を備える、請求項１〜１１のいずれかに記載の光学シート。
【請求項１３】
光を透過可能にシート面に沿って並列された光透過部と、前記光透過部間の溝の内部において底部側に形成された、光を吸収可能な光吸収部と、前記光透過部を構成する材料と同じ材料で前記溝の内部において開口部側に形成された被覆部と、を有する光学機能層を備えた光学シートの製造方法であって、
前記光透過部間に、シート厚方向断面において曲線又は折れ線状に開口部側に広がった前記溝が形成されるように前記光透過部を形成する、光透過部形成工程と、
前記光透過部形成工程の後、前記溝の内部の底部側に前記光吸収部を形成する光吸収部形成工程と、
前記光吸収部形成工程の後、前記溝の内部の開口部側に前記被覆部を形成する被覆部形成工程と、
を有する、光学シートの製造方法。
【請求項１４】
プラズマディスプレイパネルと、該プラズマディスプレイパネルより観察者側に配置された請求項１〜１２のいずれかに記載の光学シートとを備える、映像表示装置。
【発明の詳細な説明】
【技術分野】
【０００１】
本発明は、光学シート、及び該光学シートを備えた映像表示装置に関する。
【背景技術】
【０００２】
映像を観察者に出射する映像表示装置には、映像光源と、該映像光源からの映像光の質を高めて観察者に出射するための各種機能を有する層を具備する光学シートとが備えられている。
【０００３】
例えば、映像表示装置の１つであるプラズマディスプレイでは、観察者側が明るい場合、コントラストが不十分となって映像の品質が低下する。これに対して、映像光源と観察者との間に備えられる光学シートに、コントラストを向上させるための層（以下、「光学機能層」と表記することがある。）が設けられることがある。当該光学機能層は、光を透過可能な光透過部と光を吸収可能な光吸収部とを有し、外光を適切に遮蔽することができる。ここで、コントラストとは、画面に白黒の表示をしたときの最大輝度となる白い部分の輝度（白輝度）と、最小輝度となる黒い部分の輝度（黒輝度）との比を意味する。
【０００４】
このような光学機能層を備える光学シートに関する技術として、例えば特許文献１には、フィルターベースと、前記フィルターベースの一面に形成され、透明樹脂材質の基盤と前記基盤の一面に平行に配列された多数の楔形ブラックストライプとを有する外光遮蔽層と、を備えることを特徴とするディスプレイ装置用フィルターが開示されている。
【０００５】
また、特許文献２には、ベース部と、前記ベース部上に形成される複数のパターン部を含む外光遮断シートを備え、前記パターン部の上段より広い前記パターン部の下段は凹んだ形態で形成されることを特徴とするフィルターが開示されている。
【０００６】
さらに、特許文献３には、光吸収部がストライプ状に複数配列された外光遮蔽層を含むディスプレイ用フィルターであって、前記光吸収部は、その断面形状の高さｈが５〜５０μｍ、その断面形状の幅ｗが１〜１０μｍ、その断面形状のピッチｐが５〜５０μｍであるディスプレイ用フィルターが開示されている。
【先行技術文献】
【特許文献】
【０００７】
【特許文献１】特開２００６−１８９８６７号公報
【特許文献２】特開２００８−０４６６４４号公報
【特許文献３】特開２００８−３０４６４７号公報
【発明の概要】
【発明が解決しようとする課題】
【０００８】
上記したような光学シートに備えられる光学機能層は、光を透過可能な光透過部をシート面に沿って並列するように形成した後、該光透過部間の溝に、光を吸収可能な光吸収部を形成することによって作製することができる。しかしながら、従来の光学機能層は、光透過部間の溝の開口部の幅が狭いため、光吸収部を構成する材料を該溝内に高密度に充填することが困難であった。また、狭い開口部を有する溝に光吸収部を構成する材料をスムーズに充填することは困難であり、充填する際に気泡を噛むという問題が生じることもあった。光吸収部を構成する材料の充填率が低かったり、光吸収部に気泡が含まれていたりすると、意図していた光学的性能を得られない虞がある。
【０００９】
そこで本発明は、製造時において、光吸収部を構成する材料の充填率を高められるとともに、光吸収部に気泡を含み難い光学機能層を備えた光学シート、及び該光学シートを備えた映像表示装置を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、映像光源（５）より観察者側に配置され、該映像光源側から入射した光を制御して観察者側に出射する、複数の層を有する光学シート（１０）であって、光学機能層（１２）を有しており、該光学機能層は、光を透過可能にシート面に沿って並列された光透過部（１３）を有しており、該光透過部間には溝（１７）が形成されており、該溝は、シート厚方向断面において曲線又は折れ線状に溝の開口部側に広がっており、該溝の内部において底部側に光を吸収可能な光吸収部（１４）が形成されるとともに、該溝の内部において開口部側に、光透過部を構成する材料と同じ材料で構成された被覆部（１８）が形成されていることを特徴とする、光学シートである。
【００１２】
請求項２に記載の発明は、請求項１に記載の光学シート（１０）において、光透過部間の溝は（１７）、シート厚方向断面において、曲線又は折れ線状に溝の開口部側に広がった拡張部（１７ｂ）を有するとともに、溝の内部において拡張部より底部側が略台形又は略矩形であることを特徴とする。
【００１３】
請求項３に記載の発明は、請求項１又は２に記載の光学シート（１０）において、光透過部（１３）の弾性率が１０ＭＰａ以上２０００ＭＰａ以下であることを特徴とする。
【００１４】
請求項４に記載の発明は、請求項１〜３のいずれかに記載の光学シート（１０）のシート厚方向断面において、被覆部（１８）の光吸収部（１４）とは反対側に形成された窪み（１９）の深さが２μｍ以下であることを特徴とする。
【００１５】
請求項５に記載の発明は、請求項２〜４のいずれかに記載の光学シート（１０）において、拡張部（１７ｂ）の深さが０．５μｍ以上６μｍ以下であることを特徴とする。
【００１６】
請求項６に記載の発明は、請求項２〜５のいずれかに記載の光学シート（１０）において、拡張部（１７ｂ）の開口部側の幅（ｗ１）が拡張部の底部側の幅（ｗ２）の２倍以上４倍以下であることを特徴とする。
【００１７】
請求項７に記載の発明は、請求項１〜６のいずれかに記載の光学シート（１０）において、基材層（１１）と、該基材層上に形成された光学機能層（１２）と、該基材層の該光学機能層とは反対側の面に形成され、粘着剤を含んでなる粘着剤層（２０）と、を有することを特徴とする。
【００１８】
請求項８に記載の発明は、請求項７に記載の光学シート（１０）において、粘着剤層（２０）に含まれる粘着剤の２３℃における貯蔵弾性率は０．１ＭＰａ以上０．８ＭＰａ以下であることを特徴とする。
【００１９】
請求項９に記載の発明は、請求項７又は８に記載の光学シート（１０）において、粘着剤層（２０）の厚さが２０μｍ以上５０μｍ以下であることを特徴とする。
【００２０】
請求項１０に記載の発明は、請求項１〜９のいずれかに記載の光学シート（１０）において、最も観察者側となる層が、反射防止層（２３）又は防眩層であることを特徴とする。
【００２１】
請求項１１に記載の発明は、請求項１〜１０のいずれかに記載の光学シート（１０）において、所定の波長の光の透過を抑制する機能を有する波長フィルター層（２２）を備えることを特徴とする。
【００２２】
請求項１２に記載の発明は、請求項１〜１１のいずれかに記載の光学シート（１０）において、電磁波を遮蔽する機能を有する電磁波遮蔽層（２１）を備えることを特徴とする。
【００２３】
請求項１３に記載の発明は、光を透過可能にシート面に沿って並列された光透過部（１３）と、光透過部間の溝（１７）の内部において底部側に形成された、光を吸収可能な光吸収部（１４）と、光透過部を構成する材料と同じ材料で溝の内部において開口部側に形成された被覆部（１８）と、を有する光学機能層（１２）を備えた光学シート（１０）の製造方法であって、光透過部間に、シート厚方向断面において曲線又は折れ線状に開口部側に広がった溝が形成されるように光透過部を形成する、光透過部形成工程と、光透過部形成工程の後、溝の内部の底部側に光吸収部を形成する光吸収部形成工程と、光吸収部形成工程の後、溝の内部の開口部側に被覆部を形成する被覆部形成工程と、を有する、光学シートの製造方法である。
【００２４】
請求項１４に記載の発明は、プラズマディスプレイパネル（５）と、該プラズマディスプレイパネルより観察者側に配置された請求項１〜１２のいずれかに記載の光学シート（１０）とを備える映像表示装置（１）である。
【発明の効果】
【００２５】
本発明によれば、製造時において、光吸収部を構成する材料の充填率を高められるとともに、光吸収部に気泡を含み難い光学機能層を備えた光学シート、及び該光学シートを備えた映像表示装置を提供することができる。
【図面の簡単な説明】
【００２６】
【図１】一つの実施形態にかかる本発明の光学シート１０の断面の一部を概略的に示した図である。
【図２】（ａ）は、図１に示した光学機能層１２の一部を拡大した図である。（ｂ）は、（ａ）に示した光学機能層１２のうち、光透過部１３のみを示した図である。
【図３】光吸収部の他の例を概略的に示した断面図である。
【図４】拡張部の他の形態例を説明する断面図である。
【図５】被覆部上に形成された窪みを誇張して示した断面図である。
【図６】（ａ）は、比較例として溝１７全体に光吸収部が形成されている例を示す図である。（ｂ）は、比較例として被覆部が形成されていない例を示す図である。
【図７】光学機能層の製造方法の一例について、一部の工程を概略的に説明する図である。
【図８】光学機能層の製造方法の一例について、他の工程を概略的に説明する図である。
【図９】一つの実施形態にかかる本発明のプラズマテレビ１を模式的に示した分解斜視図である。
【図１０】図９に示したプラズマテレビ１に備えられるプラズマディスプレイパネルユニット４の断面の一部を概略的に示した図である。
【図１１】実施例１及び比較例１に用いたダイヤモンドバイトの先端部（切削チップ）をすくい面側から見た図である。
【図１２】実施例２及び比較例２に用いたダイヤモンドバイトの先端部（切削チップ）をすくい面側から見た図である。
【発明を実施するための形態】
【００２７】
本発明の上記した作用及び利得は、次に説明する発明を実施するための形態から明らかにされる。以下、本発明を図面に示す実施形態に基づき説明する。ただし、本発明はこれら実施形態に限定されるものではない。
【００２８】
＜光学シート＞
図面を参照しつつ、本発明の光学シートについて説明する。図１は、一つの実施形態にかかる本発明の光学シート１０の断面の一部を概略的に示した図である。図１において、紙面左側は、光学シート１０が映像表示装置に取り付けられたときに映像光源が備えられる側であり、紙面右側は、光学シート１０が映像表示装置に取り付けられたときに観察者が位置する側である。また、図１及び以下の図では、見易さのため、繰り返しとなる構成及び説明しない構成の符号は
省略している場合がある。
【００２９】
光学シート１０は、図１に示すように複数の層を有しており、映像光源より観察者側に配置されて、該映像光源側から入射した光を制御して観察者側に出射することができる。本発明の光学シートは、少なくとも以下に説明する光学機能層を備えている。図１に示した光学シート１０は、基材層１１、光学機能層１２、粘着剤層２０、電磁波遮蔽層２１、波長フィルター層２２、及び反射防止層２３を備えている。以下、光学シート１０に備えられるこれらの層について説明する。
【００３０】
（基材層１１）
基材層１１は、後で詳しく説明する光学機能層１２を形成するための基材となる層である。基材層１１は、ポリエチレンテレフタレート（ＰＥＴ）を主成分とした材料で構成されることが好ましい。基材層１１がＰＥＴを主成分とする場合、基材層１１には他の樹脂が含まれてもよい。また、各種添加剤を適宜添加してもよい。一般的な添加剤としては、フェノール系等の酸化防止剤、ラクトン系等の安定剤等を挙げることができる。ここで「主成分」とは、基材層を形成する材料全体に対して上記ＰＥＴが５０質量％以上含有されていることを意味する（以下、同様とする。）。
【００３１】
ただし、基材層１１を構成する材料の主成分は、必ずしもＰＥＴである必要なく、その他の材料でもよい。これには例えば、ポリブチレンテレフタレート、ポリエチレンナフタレート、テレフタル酸−イソフタル酸−エチレングリコール共重合体、テレフタル酸−シクロヘキサンジメタノール−エチレングリコール共重合体などのポリエステル系樹脂、ナイロン６などのポリアミド系樹脂、ポリプロピレン、ポリメチルペンテンなどのポリオレフィン系樹脂、ポリメチルメタクリレートなどのアクリル系樹脂、ポリスチレン、スチレン−アクリロニトリル共重合体などのスチレン系樹脂、トリアセチルセルロース等のセルロース系樹脂、イミド系樹脂、ポリカーボネート樹脂等を挙げることができる。また、これら樹脂中には、必要に応じて適宜、紫外線吸収剤、充填剤、可塑剤、帯電防止剤などの添加剤を加えても良い。
本実施形態では、性能に加え、量産性、価格、入手可能性等の観点から、ＰＥＴを主成分とする樹脂によって基材層１１を構成する例を挙げた。
【００３２】
（光学機能層１２）
光学機能層１２は、映像光源側からの映像光の光路を制御するとともに、迷光や外光を適切に吸収する機能を有する層である。光学機能層１２は、図１に示した断面を有して紙面奥／手前側に延在する形状を備える。図２（ａ）は、図１に示した光学機能層１２の一部を拡大した図である。図２（ａ）に示したように、光学機能層１２は、光透過部１３、光吸収部１４、被覆部１８を備えている。なお、図２（ａ）及び後に説明する図３〜図５において光透過部と被覆部との境界は破線で示している。図２（ｂ）は、図２（ａ）に示した光学機能層１２のうち、光透過部１３を示した図である。図１、図２及び適宜示す図を参照しつつ光学機能層１２についてさらに説明する。
【００３３】
光透過部１３は、映像光を透過する機能を有する部位で、図１に示しように、シート面に沿って並列されている。また、光透過部１３間には、図２（ｂ）に示したように、シート面に沿って並列した溝１７が形成されている。溝１７は、シート厚方向断面において、曲線又は折れ線状に開口部側に広がっている。より詳細には、溝１７は、シート厚方向断面において、曲線状に開口部側に広がった拡張部１７ｂと、拡張部１７ｂより底部側において略台形である部分１７ａ（以下、「底部１７ａ」という。）とを有している。後に説明するように、光吸収部１４は底部１７ａに形成され、被覆部１８は拡張部１７ｂに形成されている。ただし、光吸収部１４が底部１７ａのみに形成されている必要はなく、被覆部１８が拡張部１７ｂのみに形成されている必要もない。すなわち、拡張部１７ｂの底部側の一部にまで光吸収部１４が形成されていてもよく、底部１７ａの開口部側の一部まで被覆部１８が形成されていてもよい。
【００３４】
光透過部１３は、屈折率がＮｐであり、このような光透過部１３は、以下に説明する光透過部構成組成物を硬化させることによって構成することができる。なお、屈折率Ｎｐの値は特に限定されることはないが、適用する材料の入手性の観点等から１．４９〜１．５６であることが好ましい。
【００３５】
光透過部構成組成物としては、例えば、紫外線などの光で硬化する光硬化型樹脂組成物を用いることができる。当該光硬化型樹脂組成物としては、光硬化型プレポリマー（Ｐ１）、反応性希釈モノマー（Ｍ１）、金型離型剤（Ｓ１）、及び光重合開始剤（Ｉ１）を配合したものが好ましく用いられる。
【００３６】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００３７】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００３８】
また、上記金型離型剤（Ｓ１）としては、例えば、テトラデカノールエチレンオキシド１０モル付加物のリン酸エステル／ ラウリルジメチルアミンの塩、テトラデカノールエチレンオキシド１０モル付加物のリン酸エステル／ジメチルステアリルアミンの塩、ラウリルアルコールエチレンオキシド２モル付加物のリン酸エステル／ラウリルアミンのエチレンオキシド１０モル付加物の塩、テトラデカノールエチレンオキシド２モル付加物のリン酸エステル／ステアリルアミンのエチレンオキシド１０モル付加物の塩およびステアリルアルコールエチレンオキシド１０モル付加物のリン酸エステル／ステアリルアミンのエチレンオキシド１５モル付加物の塩等を挙げることができる。
【００３９】
また、上記光重合開始剤（Ｉ１）としては、例えば、ヒドロキシベンゾイル化合物（２−ヒドロキシ−２−メチル−１−フェニルプロパン−１−オン、１−ヒドロキシシクロヘキシルフェニルケトン、ベンゾインアルキルエーテル等）、ベンゾイルホルメート化合物（メチルベンゾイルホルメート等）、チオキサントン化合物（イソプロピルチオキサントン等）、ベンゾフェノン（ベンゾフェノン等）、リン酸エステル化合物（１，３，５−トリメチルベンゾイルジフェニルホスフィンオキシド、ビス（２，４，６−トリメチルベンゾイル）−フェニルホスフィンオキシド等）、ベンジルジメチルケタール等が挙げられる。これらのうち光透過部１３、１３、…の着色防止の観点から好ましいのは、２−ヒドロキシ−２−メチル−１−フェニルプロパン−１−オン、１−ヒドロキシシクロヘキシルフェニルケトンおよびビス（２，４，６−トリメチルベンゾイル）−フェニルホスフィンオキシドである。なお、上記光重合開始剤（Ｉ１）は、光透過部構成組成物全量を基準（１００質量％）として、０．５質量％以上５．０質量％以下含まれていることが好ましい。
【００４０】
これらの光硬化型プレポリマー（Ｐ１）、反応性希釈モノマー（Ｍ１）、金型離型剤（Ｓ１）、及び光重合開始剤（Ｉ１）は、それぞれ、１種あるいは２種以上を組み合わせて用いることができる。
【００４１】
また必要に応じて、光透過部構成組成物中に、塗膜の改質や塗布適性、金型からの離型性を改善させるため、種々の添加剤としてシリコーン系添加剤、レオロジーコントロール剤、脱泡剤、帯電防止剤、紫外線吸収剤等を添加することも可能である。
【００４２】
次に、光吸収部１４について説明する。光吸収部１４は上述したように、溝１７の底部１７ａに形成され、図１、図２（ａ）に表れる断面において略台形断面を有する要素である。当該略台形断面の短い上底が基材層１１側に、長い下底が溝１７の開口部側に配置されている。また、当該略台形断面における斜辺が光学シート１０のシート面の法線方向に対して成す角は、０度より大きく１０度以下の範囲であることが好ましい。さらに好ましい角度は０度より大きく６度以下である。
【００４３】
なお、図１、図２（ａ）等には、光吸収部１４の断面形状が直線状の二つの斜辺を有する略台形である形態を例示したが、本発明はかかる形態に限定されない。例えば、本発明において光吸収部の断面形状は略三角形であってもよく、光吸収部の斜辺が折れ線状や曲線状であってもよい。
【００４４】
光吸収部の断面形状が略三角形である場合、該略三角形の底辺が光透過部間の溝の開口部側に配置され、該底辺に対向する頂点が基材層側に配置される。また、当該略三角形断面の斜辺が光学シートのシート面の法線方向に対して成す角は、０度より大きく１０度以下の範囲であることが好ましい。さらに好ましい角度は０度より大きく６度以下である。
【００４５】
光吸収部の斜辺が１つの辺からではなく、折れ線状（２つ以上の辺）から構成される場合、各辺が光学シートのシート面の法線方向に対して成す角は、いずれも０度以上１０度以下の範囲であることが好ましい。さらに好ましい角度は０度より大きく６度以下である。
【００４６】
光吸収部の斜辺が曲線状である場合、当該曲線と光学シートのシート面の法線方向と成す角は、溝の開口部側より基材層側の方が小さいことが好ましい。さらにその角度もいずれの部分でも０度より大きく１０度以下の範囲であることが好ましい。さらに好ましい角度は０度より大きく６度以下である。ここで、曲線のある部分が光学シートのシート面の法線方向と成す角は、該曲線を１０等分し、各隣接する端部同士を結ぶ線と、光学シートのシート面の法線との成す角により定義される。
【００４７】
その他、光吸収部の形状は本実施形態のものに限定されるものではなく、外光を適切に吸収することが可能であれば適宜変更することができる。これには、例えば、図３に示すように、光透過部の断面形状が略矩形となる場合も含まれる。図３は、光透過部の他の形態例（光透過部１１４）を概略的に示す断面図であり、図２（ａ）に対応する図である。
【００４８】
後に説明するように、光学機能層は、外光や迷光を吸収するという光学性能に加えて、光透過部と光吸収部との界面において所定の条件で映像光源側からの映像光を反射させるという光学性能を発揮することができる。このとき、光吸収部（光透過部）の形状及び光学機能層が設置される向きに応じて、映像光を収束させたり拡散させたりする光学性能を発揮することができる。図３に示した光透過部１１４のように断面形状が略矩形である場合は、光学機能層がどちらを向いていても同等の光学性能を得ることができる。すなわち、図１に例示した形態では、基材層１１が観察者側となるように光学機能層１２が配置されているが、光透過部１１４のように断面形状が略矩形である場合は、これを逆にして基材層が映像光源側となるように光学機能層を配置したとしても、同等の光学性能を得ることができる。
【００４９】
なお、上述したように光吸収部の断面形状を略矩形とする場合、当該略矩形を構成する辺のうち、シート厚方向に略平行な辺と、シート面の法線方向とが成す角は、−０．５以上＋０．５°以下であることが好ましい。当該角度範囲を外れると、光学機能層を配置する向きを変えた際に同等の光学性能を得られなくなる虞があるからである。
【００５０】
光吸収部１４は、光透過部１３の屈折率Ｎｐより小さい屈折率Ｎｂを有する所定の材料により構成されている。このように光透過部１３の屈折率Ｎｐと光吸収部１４の屈折率ＮｂとをＮｐ＞Ｎｂとすることにより、光吸収部１４と光透過部１３との界面で、所定の条件でスネルの法則に基づいて光透過部１３に入射した光源からの映像光を適切に反射させることができる。また、スネルの法則に基づいて光吸収部１４に侵入した光は吸収される。ＮｐとＮｂとの屈折率の差は特に限定されるものではないが、０より大きく０．０６以下であることが好ましい。さらに好ましくは０より大きく０．０２以下、より好ましくは０．００３以上大きく０．０１５以下である。また、正面輝度や視野角を重視する場合は、ここに示した範囲内で屈折率差が大きい方が好ましく、黒輝度を下げることを重視する場合はこの範囲内で屈折率差を小さくする方が好ましい。ここで、「黒輝度」は最小輝度となる黒い部分の輝度を意味する。
【００５１】
また、本実施形態では上記のようにＮｐ＞Ｎｂの関係が好ましいが、必ずしもこれに限定されるものではなく、光透過部と光吸収部との屈折率を同じにしたり、光透過部の屈折率を光吸収部の屈折率よりも小さくしたりすることも可能である。
【００５２】
加えて、本実施形態における光吸収部１４は、光吸収粒子１６とバインダー１５とを含む光吸収部構成組成物が溝１７に充填されることにより構成されている。すなわち、バインダー１５の中に光吸収粒子１６が分散されている。これにより、光吸収部１４において、上記したようにスネルの法則に基づいて光透過部１３と、光吸収部１４との界面で反射せずに光吸収部１４の内側に入射した映像光を光吸収粒子１６で吸収することができる。さらには所定の角度で入射した観察者側からの外光を適切に吸収することができ、コントラストを向上させることも可能となる。
【００５３】
このときには、バインダー１５が上記の屈折率Ｎｂである材料により構成される。当該バインダー１５として用いられるものは特に限定されないが、例えば、紫外線などの光によって硬化する光硬化型樹脂組成物を用いることができる。当該光硬化型樹脂組成物としては、光硬化型プレポリマー（Ｐ２）、反応性希釈モノマー（Ｍ２）および光重合開始剤（Ｉ２）を配合した光硬化型樹脂組成物が好ましく用いられる。
【００５４】
上記光硬化型プレポリマー（Ｐ２）としては、例えば、ウレタン（メタ）アクリレート、ポリエステル（メタ）アクリレート、エポキシ（メタ）アクリレート、およびブタジエン（メタ）アクリレート等を挙げることができる。
【００５５】
また、上記反応性希釈モノマー（Ｍ２）としては、例えば、単官能モノマーとして、Ｎ−ビニルピロリドン、Ｎ−ビニルカプロラクトン、ビニルイミダゾール、ビニルピリジン、スチレン等のビニルモノマー、ラウリル（メタ）アクリレート、ステアリル（メタ）アクリレート、ブトキシエチル（メタ）アクリレート、エトキシジエチレングリコール（メタ）アクリレート、メトキシトリエチレングリコール（メタ）アクリレート、メトキシポリエチレングリコール（メタ）アクリレート、メトキシジプロピレングリコール（メタ）アクリレート、パラクミルフェノキシエチル（メタ）アクリレート、ノニルフェノキシポリエチレングリコール（メタ）アクリレート、テトラヒドロフルフリル（メタ）アクリレート、イソボルニル（メタ）アクリレート、シクロヘキシル（メタ）アクリレ−ト、ベンジルメタクリレ−ト、Ｎ，Ｎ−ジメチル（メタ）アクリルアミド、Ｎ，Ｎ−ジメチルアミノプロピル（メタ）アクリレート、アクリロイルモルホリン等の（メタ）アクリル酸エステルモノマー、（メタ）アクリルアミド誘導体が挙げられる。また、多官能モノマーとして、エチレングリコールジ（メタ）アクリレート、ジエチレングリコールジ（メタ）アクリレート、トリエチレングリコールジ（メタ）アクリレート、ポリエチレングリコールジ（メタ）アクリレート、トリプロピレングリコールジ（メタ）アクリレート、ポリテトラメチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、３−メチル−１，５−ペンタンジオールジ（メタ）アクリレート、ネオペンチルグリコールジ（メタ）アクリレート、ジメチロール−トリシクロデカンジ（メタ）アクリレート、ヒドロキシピバリン酸ネオペンチルグリコールジ（メタ）アクリレート、ビスフェノールＡポリプロポキシジオールジ（メタ）アクリレート、トリメチロールプロパントリ（メタ）アクリレート、エトキシ化トリメチロールプロパントリ（メタ）アクリレート、プロポキシ化トリメチロールプロパントリ（メタ）アクリレート、ペンタエリスリトールトリ（メタ）アクリレ−ト、グリセリルトリ（メタ）アクリレート、プロポキシ化グリセリルトリ（メタ）アクリレート、トリス（２−ヒドロキシエチル）イソシアヌレートトリアクリレート、ペンタエリスリトールテトラ（メタ）アクリレ−ト、ジトリメチロールプロパンテトラ（メタ）アクリレ−ト、ジペンタエリスリトールペンタ（メタ）アクリレ−ト、ジペンタエリスリトールヘキサ（メタ）アクリレ−ト等が挙げられる。
【００５６】
また、上記光重合開始剤（Ｉ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキシド、ビス（２，４，６−トリメチルベンゾイル）−フェニルホスフィンオキシド等が挙げられる。これらの中から、光硬化型樹脂組成物を硬化させるための照射装置および光硬化型樹脂組成物の硬化性から任意に選択することができる。本発明において光硬化型樹脂組成物に含まれる光重合開始剤（Ｉ２）の量は、光硬化型樹脂組成物の硬化性およびコストの観点から、光硬化型樹脂組成物全量を基準（１００質量％）として、０．５質量％以上１０．０質量％以下であることが好ましい。
【００５７】
これらの光硬化型プレポリマー（Ｐ２）、反応性希釈モノマー（Ｍ２）および光重合開始剤（Ｉ２）は、それぞれ、１種あるいは２種以上を組み合わせて用いることができる。
【００５８】
具体的には、ウレタンアクリレート、エポキシアクリレート、トリプロピレングリコールジアクリレートおよびメトキシトリエチレングリコールアクリレートからなる光重合性成分（詳しくは、光硬化型プレポリマーおよび反応性希釈モノマー）を、屈折率、粘度、あるいは光学機能層１２の性能への影響等を考慮し、任意に配合して用いることができる。
【００５９】
なお、添加剤として、シリコーン、消泡剤、レベリング剤および溶剤等を光硬化型樹脂組成物に添加してもよい。
【００６０】
光吸収粒子１６は、光吸収部構成組成物中に含まれ、光吸収部１４を構成したとき、迷光や外光を吸収するように作用する。
【００６１】
光吸収粒子１６としては、カーボンブラック等の光吸収性の着色粒子が好ましく用いられる。ただし、光吸収粒子１６はこれらに限定されるものではなく、映像光の特性に合わせて特定の波長を選択的に吸収する着色粒子を光吸収粒子１６として使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。より具体的には、カーボンブラックを含有したアクリル架橋微粒子や、カーボンブラックを含有したウレタン架橋微粒子等が好ましく用いられる。こうした着色粒子は、通常、上記のバインダーの中に３質量％以上３０質量％以下の範囲で含まれる。着色粒子の平均粒径は、１．０μｍ以上２０μｍ以下であることが好ましい。ここで「平均粒径」とは、質量分布法による粒度測定で得られるものを意味する。平均粒径が１．０μｍ以上の着色粒子を用いることによって、以下に説明するようにして光吸収部１４、１４、…を形成する際に、着色粒子がドクターブレードによって掻き落とされずに、光透過部の上底部分の上に残留することを防止できる。
【００６２】
なお、光を吸収させるための手段は、本実施形態のように光吸収粒子による方法に限定されるものではない。他には例えば、光吸収部を構成する光吸収部構成組成物全体を顔料や染料によって着色し、全体が着色された光吸収部を形成することを挙げられる。
【００６３】
光吸収部１４は、上記光吸収部構成組成物を用いて、後に詳述するようにして形成することができる。
【００６４】
次に、被覆部１８について説明する。被覆部１８は溝１７内において、光吸収部１４より開口部側に形成されている。本実施形態では、被覆部１８は、溝１７の拡張部１７ｂ内に形成されている。被覆部１８は光透過部１３を構成する材料と同じ材料で構成されるため、被覆部１８を構成する材料の説明は省略する。
【００６５】
また、被覆部１８には、光吸収部１４が備えられる側の反対側に窪み１９が形成されている。図５に、当該窪み１９を誇張した断面図を示した。図５は、窪み１９を特に強調して示しているが、図２（ａ）と同様の部位を示す図である。ここで、「窪み１９」とは、図５に示した破線Ｖ−Ｖに対して、光吸収部１４側に窪んだ部分を意味する。窪み１９は、後に説明するようにして被覆部１８を形成する過程において被覆部１８を構成する材料の余剰分を掻き落としたときや、被覆部１８を構成する材料が硬化して収縮することによって形成される。光吸収部１４を形成する際にも同様の理由で光吸収部１４上に窪みが形成されるが、本発明によれば、光吸収部１４上に被覆部１８を形成することにより、光吸収部１４上の窪みを埋めることができる。すなわち、被覆部１８を形成することによって、被覆部１８を形成しなかった場合よりも、光学機能層１２の表面に現われる窪みを小さくすることができる。窪み１９の深さｄ２は２μｍ以下であることが好ましい。なお、窪み１９の深さｄ２とは、破線Ｖ−Ｖに対して最も深い部分の深さを意味する。窪み１９の深さが２μｍより深いと、窪み１９を有する側の面に他の層を積層するために粘着剤を塗布する場合、オートクレーブ処理等が必要となったり、オートクレーブ処理をしたとしても粘着剤が凹みに追従できず、気泡を噛んだりする虞がある。また、窪み１９の深さが２μｍより深いと、窪み１９を有する側の面に備えられる他の層と窪み１９との界面において映像光が屈折することにより、視野角の低下や虹色のムラの発生等の問題を生じる虞がある。
【００６６】
このような被覆部を設けることによって、光学シートを映像表示装置に貼合した際に映像光の透過率が低下することを防止できる。また、光学機能シートに他の層を積層することが容易になる。
【００６７】
例えば、図６（ａ）に示すように、溝１７内全体に光吸収部２１４を形成した場合、透過させたい光Ｌ１までもが光吸収部２１４で吸収されてしまうことになる。すなわち、図６（ａ）において、紙面左側を映像光源側とすると、透過させたい映像光Ｌ１までもが光吸収部２１４で吸収され、映像光の透過率が低下する。また、図６（ｂ）に示すように溝１７の拡張部１７ｂに被覆部を形成しないとすると、光吸収部１４上に深い窪み１１９が形成されることとなる。そのため、上述したように、窪み１１９を有する側の面に他の層を積層するために粘着剤を塗布する場合、オートクレーブ処理等が必要となったり、オートクレーブ処理をしたとしても粘着剤が凹みに追従できず、気泡を噛んだりする虞がある。また、窪み１１９を有する側の面に備えられる他の層と窪み１１９との界面において映像光が屈折することによって、視野角の低下や虹色のムラの発生等の問題を生じる虞がある。
【００６８】
一方、本発明によれば、溝１７の拡張部１７ｂに被覆部１８を有するため、後に説明するように光吸収部１４上の窪みを浅くすることが容易であり、深い窪みが形成されることによる上記のような問題が生じることを防止できる。また、被覆部１８は光透過部１３と同じ材料で構成されているため、光を透過可能であり、映像光の透過率が低下することを防止できる。
【００６９】
次に、光学機能層１２の製造方法について説明する。図７は、光学機能層１２の製造方法の一例について、一部の工程を概略的に説明する図である。図８は、光学機能層１２の製造方法の一例について、他の工程を概略的に説明する図である。
【００７０】
光学シート１０を製造する際、図７に示すように基材層１１となる層を含む基材１１’の上に、光透過部１３を形成してシート１０’を得る。光透過部１３を形成するには、所定のピッチで光透過部１３に対応した形状の溝を有する金型ロール４２を準備する。次に、当該金型ロール４２とニップロール４１との間に基材１１’を送り込む。図７に示した矢印ＶＩは、基材１１’を送り込む方向である。基材１１’の送り込みに合わせて、金型ロール４２と基材１１’との間に供給装置４０から光透過部構成組成物３０の液滴を供給し続ける。供給装置４０から基材１１’上に光透過部構成組成物３０を供給するとき、金型ロール４２と基材１１’との間に、光透過部構成組成物３０が溜まったバンク３１が形成されるようにする。このバンク３１において、光透過部構成組成物３０が基材１１’の幅方向に広がる。
【００７１】
上記のようにして金型ロール４２と基材１１’との間に供給された光透過部構成組成物３０は、金型ロール４２およびニップロール４１間の押圧力により、基材１１’と金型ロール４２との間に充填される。その後、光照射装置４４によって光透過部構成組成物３０に紫外線等の光を照射し、光透過部構成組成物３０を硬化させることによって光透過部１３を形成することができる。光透過部１３が形成された後、シート１１’上に光透過部１３が形成されたシート１０’は、剥離ロール４３を介して引かれることによって、金型ロール４２から引き剥がされる。
【００７２】
次に、図８に示すように、シート１０’の光透過部１３間の溝１７に、光吸収部１４を形成する。図８に示した矢印ＶＩＩはシート１０’の送り方向である。より具体的には、光透過部１３上に光吸収部構成組成物３６を供給し、ドクターブレード３５によって該光吸収部構成組成物３６を溝１７に充填しつつ、余剰分の光吸収部構成組成物３６を掻き落とす。このとき、溝１７に拡張部１７ｂが設けられていることによって、拡張部１７ｂが漏斗のような役割を果たし、光吸収部構成組成物３６を溝１７に高密度で充填し易くなる。よって、本発明によれば、光吸収部構成組成物３６の溝１７への充填率を高めることができる。また、光吸収部構成組成物３６を溝１７にスムーズに充填できることによって、光吸収部１４に気泡が含まれてしまうことを防止できる。
【００７３】
上記のように拡張部１７ｂを漏斗のように機能させる観点から、拡張部１７ｂの底部側の幅ｗ２（図２（ｂ）参照）と開口部側の幅ｗ１（図２（ｂ）参照）とは、ある程度の差があることが好ましい。ただし、開口部側の幅ｗ１が広すぎると、光透過部１３の平坦部分（基材層１１側の面に平行な部分）が少なくなり、上記工程において光吸収部構成組成物３６の余剰分を掻き落とし難くなるという不具合を生じる虞がある。よって、拡張部１７ｂの開口部側の幅ｗ１は、底部側の幅ｗ２の２倍以上４倍以下であることが好ましい。
【００７４】
また、拡張部１７ｂの深さｄ１（図２（ｂ）参照）は２μｍ以上６μｍ以下であることが好ましい。拡張部１７ｂの深さｄ１が２μｍ未満であると、上記工程において拡張部１７ｂが漏斗のように機能し難くなる。また、拡張部１７ｂの深さｄ１が６μｍより深いと、拡張部１７ｂに光吸収部構成組成物３６が多く残り易くなる。拡張部１７ｂに光吸収部構成組成物３６が多く残ると、拡張部１７ｂの大部分に光吸収部が形成され、図６（ａ）に示した形態と同様に、透過させたい光までもが光吸収部で吸収されてしまうことになり、映像光の透過率が低下する虞がある。
【００７５】
さらに、図２（ｂ）には拡張部１７ｂが溝１７の外側に向かって凸となる曲線状に広がっている形態を例示したが、拡張部を漏斗のように機能させるという観点から、拡張部の形状はかかる形態に限定されない。本発明において光透過部間の溝の拡張部の形状は、シート厚方向断面において開口部側に広がっていればよい。図４は、拡張部の他の形態例を説明する断面図であり、図２（ｂ）に対応する図である。
【００７６】
例えば、図４（ａ）に示した溝１１７のように、シート厚方向断面において、拡張部１１７ｂを構成する面が溝１１７の内側に向かって凸となる曲線状に広がっていてもよい。図４（ｂ）及び図４（ｃ）は、シート厚方向断面において、拡張部２１７ｂ、３１７ｂを構成する両側の面がそれぞれ２つの辺で構成された溝２１７、３１７を例示している。図４（ｂ）に示した形態では、上記２つの辺のうち、底部１７ａ側の辺の方が、光学シートのシート出光面の法線方向と成す角が大きくなっている。図４（ｃ）に示した形態では、上記２つの辺のうち、底部１７ａ側の辺の方が、光学シートのシート出光面の法線と成す角が小さくなっている。なお、ここには拡張部を構成する両側の面がそれぞれ２つの辺で構成された形態を例示したが、１つの辺で構成されていてもよく、さらに多くの辺によって構成されていてもよい。また、拡張部を構成する両側の面が、図４に示した方向において上下非対称であってもよい。
【００７７】
上述したようにして光吸収部構成組成物３６を溝１７に充填した後、溝１７に残った光吸収部構成組成物３６に紫外線等の光を照射して硬化させことによって、光吸収部１４を形成することができる。なお、上述したようにして光吸収部１４を形成する際、ドクターブレード３５によって光吸収部構成組成物３６を溝１７に押し込むことによって、光吸収部１４上には窪みが形成される。また、光吸収部構成組成物３６が硬化して収縮することによっても、光吸収部１４上に窪みが形成される。
【００７８】
上述したようにして光吸収部１４を形成する際、光透過部１３の弾性率は１０ＭＰａ以上２０００ＭＰａ以下であることが好ましい。光透過部１３の弾性率が２０００ＭＰａを超えると、硬くなり、ワレや欠けの不具合が発生したり、上記のようにして光吸収部１４を形成する際に、光学機能層１２の表面に外観不良を生じたり、光学機能層１２の透過率が低下したりする虞がある。透過率が低下するのは、光透過部１３が硬すぎると、光透過部１３上に供給した光吸収部構成組成物３６のうち余剰分をドクターブレード３５で掻き取る際、ドクターブレード３５を光透過部１３に押し付けても光透過部１３が変形し難いため、余剰分の光吸収部構成組成物３６を掻き落としきれないことに起因すると考えられる。光透過部１３の弾性率を上記範囲にすると、ドクターブレード３５を押し付けた際、光透過部１３の変形により、余剰分の光吸部構成組成物３６の掻き取り不良をなくし、光学機能層１２の表面に外観不良を生じたり、光学機能層１２の透過率が低下したりすることを防止できる。なお、光透過部１３の弾性率が１０ＭＰａ未満だと光透過部１３が軟らか過ぎるため、図７に示した過程において、光透過部１３が金型ロール４２から離型し難くなる。
【００７９】
次に、被覆部１８を形成して、光学機能層１２を得る。被覆部１８は、溝１７内において、上述したようにして形成された光吸収部１４より開口部側に形成する。被覆部１８を形成する方法は、光吸収部１４と同様とすることができる。すなわち、上述したようにして光透過部１３及び光吸収部１４が形成されたシート上に被覆部１８を構成する組成物を供給し、ドクターブレードによって該組成物を溝１７に充填するとともに、余剰分の組成物を掻き落とし、溝１７に残った組成物に紫外線等の光を照射して硬化させる。これにより、被覆部１８を形成することができる。
【００８０】
上述したように、光吸収部１４を形成した後、該光吸収部１４上には窪みが形成されているが、光吸収部１４上に被覆部１８を形成することによって、当該窪みを埋めることができる。また、溝１７の開口部は広く形成されているため、被覆部１８を構成する組成物を充填することが容易であり、光吸収部１４上に形成された窪みを浅くすることが容易である。
【００８１】
なお、被覆部１８の厚さは、拡張部１７ｂの深さｄ１にもよるが、０．５μｍ以上５．５μｍ以下程度であることが好ましい。被覆部１８の厚さが０．５μｍ未満では被覆部１８を設けることによる効果を得難くなる。一方、被覆部１８を５．５μｍより厚くしようとすると、被覆部１８を形成する際に、被覆部１８を構成する組成物が溝１７内に入りきらない虞がある。被覆部１８を構成する組成物が溝１７から溢れたまま硬化されると、光学機能層の表面に意図しない凸部が形成されるため好ましくない。
【００８２】
（粘着剤層２０）
図１に戻って、粘着剤層２０について説明する。粘着剤層２０は、粘着剤を含む粘着剤組成物によって構成される層である。粘着剤としては、必要な光透過性、粘着性、耐候性を得ることができる、公知のものを用いることができる。また、粘着剤組成物にはＵＶ吸収剤、近赤外線吸収剤、ネオン線吸収剤、および調色色素などを含めることもできる。
【００８３】
ここで粘着剤とは、接着剤の一種を意味し、接着剤のうち接着の際には単に適度な加圧（通常、軽く手で押圧する程度）のみにより、表面の粘着性のみで接着可能なものである。粘着剤の接着力発現には、通常特に、加熱、加湿、放射線（紫外線や電子線等）照射といった物理的なエネルギー及び作用が不要で、かつ重合反応等の化学反応も不要である。また、粘着剤は、接着後も再剥離可能な程度の接着力を経時的に維持し得るものである。
【００８４】
粘着剤層２０の厚さは２０μｍ以上５０μｍ以下であることが好ましい。なお、粘着剤層２０の厚さとは、粘着剤層２０の最も厚い部分の厚さをいう。粘着剤層２０の厚さが２０μより薄いと、凹凸への追従性が落ちて、気泡をかむ不具合が発生し、５０μｍを超えると粘着剤組成物を均一に塗布することが困難になる。
さらに、粘着剤層２０の粘着剤の貯蔵弾性率は０．１ＭＰａ以上０．８ＭＰａ以下であることが望ましい。これより大きいと、凸凹への追従性が落ちて、気泡を噛む不具合が発生し、これより小さいと軟らかくて粘着剤組成物のはみ出しによる汚れの不具合が発生易い等の取り扱いの不便を生じる虞がある。
【００８５】
粘着剤層２０は、以下に説明する電磁波遮蔽層２１と上記した光学機能層１２の密着性を高くするという観点から、酸価を有する粘着剤を用いることが好ましい。酸価を有する粘着剤としては、例えば天然ゴムや合成樹脂のうち酸価を有するもの、分子中にカルボキシル基を有する物質から成るものが挙げられる。具体的には、透明性が高い観点からアクリル系粘着剤であることが好ましい。また、電磁波遮蔽層２１と光学機能層１２の密着性を良好にできる観点から、アクリル系粘着剤の酸価は１以上であることが好ましい。
【００８６】
粘着剤層２０が含む酸価を有するアクリル系粘着剤としては、公知の粘着剤として慣用されているものの中から、適度な接着力、透明性、塗工適性を有し、本発明の光学シートの透過スペクトルを実質的に変化させることの無いものを適宜選択する。
【００８７】
酸価を有するアクリル系粘着剤は、少なくとも（メタ）アクリル酸アルキルエステルモノマーを含んで重合させたものであって、炭素原子数１〜１８程度のアルキル基を有する（メタ）アクリル酸アルキルエステルモノマーとカルボキシル基を有するモノマーとの共重合体であるのが一般的である。粘着剤層２０に含まれる粘着剤の接着能力は、粘着剤分子中に存在するカルボキシル基が電磁波遮蔽層２１の銅メッシュ層２１ｂの表面に強く吸着することによって発現する。
【００８８】
ここで使用される（メタ）アクリル酸アルキルエステルモノマーの例としては、（メタ）アクリル酸メチル、（メタ）アクリル酸エチル、（メタ）アクリル酸ｎ−プロピル、（メタ）アクリル酸ｓｅｃ−プロピル、（メタ）アクリル酸ｎ−ブチル、（メタ）アクリル酸ｓｅｃ−ブチル、（メタ）アクリル酸ｔｅｒｔ−ブチル、（メタ）アクリル酸イソアミル、（メタ）アクリル酸ｎ−ヘキシル、（メタ）アクリル酸シクロヘキシル、（メタ）アクリル酸ｎ−オクチル、（メタ）アクリル酸イソオクチル、（メタ）アクリル酸２−エチルヘキシル、（メタ）アクリル酸ウンデシル及び（メタ）アクリル酸ラウリル等を挙げることができる。中でも、アクリル酸ブチル及びアクリル酸２−エチルヘキシルが好ましく、更に、アクリル酸ブチルとアクリル酸２−エチルヘキシルを組み合わせて用いることが好ましい。
また、上記（メタ）アクリル酸アルキルエステルは、通常はアクリル系粘着剤中に３０．０質量部〜９９．５質量部の量で共重合されている。
【００８９】
また、アクリル系粘着剤を形成するカルボキシル基を有するモノマーとしては、（メタ）アクリル酸、イタコン酸、クロトン酸、マレイン酸、マレイン酸モノブチル及びβ−カルボキシエチルアクリレート等のカルボキシル基を含有するモノマーを挙げることができる。
【００９０】
さらに、アクリル系粘着剤には、上記の他に、アクリル系粘着剤の特性を損なわない範囲内で他の官能基を有するモノマーが共重合されていても良い。他の官能基を有するモノマーの例としては、（メタ）アクリル酸２−ヒドロキシエチル、（メタ）アクリル酸２−ヒドロキシプロピル及びアリルアルコール等の水酸基を含有するモノマー；（メタ）アクリルアミド、Ｎ−メチル（メタ）アクリルアミド及びＮ−エチル（メタ）アクリルアミド等のアミド基を含有するモノマー；Ｎ−メチロール（メタ）アクリルアミド及びジメチロール（メタ）アクリルアミド等のアミド基とメチロール基とを含有するモノマー；アミノメチル（メタ）アクリレート、ジメチルアミノエチル（メタ）アクリレート等のアミノ基を含有するモノマー；アリルグリシジルエーテル、（メタ）アクリル酸グリシジルエーテルなどのエポキシ基含有モノマーなどが挙げられる。この他にもフッ素置換（メタ）アクリル酸アルキルエステル、（メタ）アクリロニトリルなどのほか、スチレン、メチルスチレン、ビニルピリジン等のビニル基含有芳香族化合物、酢酸ビニル、ハロゲン化ビニル化合物などを挙げることができる。
【００９１】
さらに、アクリル系粘着剤には、上記のような他の官能基を有するモノマーの他に、他のエチレン性二重結合を有するモノマーを使用することができる。ここでエチレン性二重結合を有するモノマーの例としては、マレイン酸ジブチル、マレイン酸ジオクチル及びフマル酸ジブチル等のα，β−不飽和二塩基酸のジエステル；プロピオン酸ビニル等のビニルエステル；ビニルエーテル；ビニルトルエン等のビニル芳香族化合物等を挙げることができる。
【００９２】
また、上記のようなエチレン性二重結合を有するモノマーの他に、エチレン性二重結合を２個以上有する化合物を併用することもできる。このような化合物の例としては、ジビニルベンゼン、ジアリルマレート、ジアリルフタレート、エチレングリコールジ（メタ）アクリレ−ト、トリメチロールプロパントリ（メタ）アクリレート、メチレンビス（メタ）アクリルアミド等を挙げることができる。
【００９３】
さらに、上記のようなモノマーの他に、アルコキシアルキル鎖を有するモノマー等を使用することができる。（メタ）アクリル酸アルコキシアルキルエステルの例としては、（メタ）アクリル酸２−メトキシエチル、（メタ）アクリル酸メトキシエチル、（メタ）アクリル酸２−メトキシプロピル、（メタ）アクリル酸３−メトキシプロピル、（メタ）アクリル酸２−メトキシブチル、（メタ）アクリル酸４−メトキシブチル、（メタ）アクリル酸２−エトキシエチル、（メタ）アクリル酸３−エトキシプロピル、（メタ）アクリル酸４−エトキシブチルなどを挙げることができる。
アクリル系粘着剤の市販品としては、例えば、日本合成化学社製、商品名：５４０７等が好適に用いられる。
【００９４】
粘着剤層２０は、酸化防止剤を含有するものを用いても良い。これにより、密着性が良好となる酸価を有する粘着剤を用いながら電磁波遮蔽層２１の変色を防ぐことができる。当該酸化防止剤として用いられる化合物は、ベンゾトリアゾール系酸化防止剤、フェノール系酸化防止剤、ホスファイト系酸化防止剤、アミン系酸化防止剤、硫黄含有有機金属塩系酸化防止剤等から選択して用いることができる。その中でも、電磁波遮蔽層２１の銅メッシュ層２１ｂの青色変色防止性能の観点から接着剤層２０が含む酸化防止剤がベンゾトリアゾール系酸化防止剤であることが好ましい。
【００９５】
上記ベンゾトリアゾール系酸化防止剤としては、少なくとも下記式（１）の構造を骨格として含むことを特徴とする化合物、及び、そのナトリウム塩、カリウム塩、アミン塩が挙げられる。下記式（１）の構造に有していてもよい置換基としては、例えば、置換基を有していてもよいアルキル基、置換基を有していてもよいアリール基、ハロゲン原子等が挙げられる。
【００９６】
【化１】
0005685900.tif 000002
【００９７】
具体的には、１，２，３−ベンゾトリアゾール（１Ｈ−ベンゾトリアゾール）、１Ｈ−ベンゾトリアゾールナトリウム塩、４−メチル−１Ｈ−ベンゾトリアゾール、５−メチル−１Ｈ−ベンゾトリアゾール、４−メチル−１Ｈ−ベンゾトリアゾールカリウム塩、５−メチル−１Ｈ−ベンゾトリアゾールカリウム塩、４−メチル−１Ｈ−ベンゾトリアゾールアミン塩、５−メチル−１Ｈ−ベンゾトリアゾールアミン塩、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール等が挙げられ、中でも１，２，３−ベンゾトリアゾール（１Ｈ−ベンゾトリアゾール）が好ましい。
【００９８】
粘着剤層２０において、粘着剤層２０の接着力が十分であり、且つ電磁波遮蔽層２１の銅メッシュ層２１ｂの表面の変色も起こらない観点から、上記粘着剤１００質量部に対して上記ベンゾトリアゾール系酸化防止剤を１質量部以上含むことが好ましい。酸化防止剤の含有量が上記範囲未満の場合、酸化防止剤を粘着剤層２０に含有させても電磁波遮蔽層２１の銅メッシュ層２１ｂの変色を十分に防ぐことができない虞がある。
【００９９】
また、上記粘着剤の酸価が１以上であり、かつ、粘着剤層２０が、上記粘着剤１００質量部に対して上記ベンゾトリアゾール系酸化防止剤を１質量部以上含むことがさらに好ましい。
【０１００】
加えて、粘着剤層には所望に応じて、イソシアネート化合物等の硬化剤（架橋剤）、粘着付与剤、シランカップリング剤、充填剤等を配合することができる。
【０１０１】
（電磁波遮蔽層２１）
図１に戻って、電磁波遮蔽層２１について説明する。電磁波遮蔽層２１は、その名称が示す通り、電磁波を遮断する機能を有する層である。当該機能を有する層であれば、電磁波を遮断する手段は特に限定されるものではない。これには例えば、透明基材２１ａ上に銅メッシュ層２１ｂがエッチング方式、印刷方式、蒸着方式、スパッタ方式で形成されるものを挙げることができ、遮断すべき電磁波により適宜設計される。なお、銅メッシュ層２１ｂを形成する方法として、透明基材２１ａと金属箔とを接着剤で積層した後に金属箔をフォトリソグラフィー法でメッシュを形成する方法（例えば、特開平１１−１４５６７８号公報）を選択する場合には、当該接着剤にも上記酸化防止剤を添加することで、電磁波遮蔽層２１の変色を防ぐことができる。
【０１０２】
（波長フィルター層２２）
次に、波長フィルター層２２について説明する。波長フィルター層２２は、所定の波長の光の透過を抑制する機能を有する層である。透過を抑制されるべき波長は必要に応じて適宜選択することができる。具体的には、ＰＤＰから出射されるネオン線をカットしたり、赤外線、近赤外線や紫外線をカットしたりする層、色調を調整する層等を挙げることができる。以下に、近赤外線をカットする層（近赤外線吸収フィルタ）、ネオン線をカットする層（ネオン光吸収フィルタ）、色調を調整する層（色調調整フィルタ）、及び紫外線をカットする層（紫外線吸収フィルタ）について説明する。
【０１０３】
近赤外線吸収フィルターとしては、近赤外線吸収剤を有する市販フィルム（例えば、東洋紡績社製、商品名Ｎｏ．２８３２）を用いたり、近赤外線吸収色素を粘着層や樹脂層へ含有させた組成物を成膜したり、あるいはこれを透明基材又は他の機能性フィルター上に塗布し、必要に応じ乾燥、硬化処理等を経て形成したものを用いることができる。
【０１０４】
近赤外線吸収色素としては、ＰＤＰが発光するキセノンガス放電に起因して生じる近赤外線領域、すなわち、８００ｎｍ〜１１００ｎｍの波長域を吸収するものを用いる。該帯域の近赤外線の透過率が２０％以下、さらに１０％以下であることが好ましい。同時に近赤外線吸収フィルターは、可視光領域、即ち、３８０ｎｍ〜７８０ｎｍの波長域で、十分な透過率を有することが望ましい。
【０１０５】
近赤外線吸収色素として具体的には、ポリメチン系化合物、シアニン系化合物、フタロシアニン系化合物、ナフタロシアニン系化合物、ナフトキノン系化合物、アントラキノン系化合物、ジチオール系化合物、インモニウム系化合物、ジインモニウム系化合物、アミニウム系化合物、ピリリウム系化合物、セリリウム系化合物、スクワリリウム系化合物、銅錯体類、ニッケル錯体類、ジチオール系金属錯体類の有機系近赤外線吸収色素、酸化タングステン、酸化スズ、酸化インジウム、酸化マグネシウム、酸化チタン、酸化クロム、酸化ジルコニウム、酸化ニッケル、酸化アルミニウム、酸化亜鉛、酸化鉄、酸化アンモン、酸化鉛、酸化ビスマス、酸化ランタン等の無機系近赤外線吸収色素、を１種、又は２種以上を併用することができる。
【０１０６】
また、近赤外線吸収色素を分散するバインダー樹脂としては、ポリエステル樹脂、ポリウレタン樹脂、アクリル樹脂、エポキシ樹脂等の樹脂が用いられる。バインダー樹脂の乾燥、硬化方式としては、溶液（又はエマルジョン）からの溶媒（又は分散媒）の乾燥による乾燥固化方式、熱、紫外線、電子線などのエネルギーによる重合、架橋反応を利用した硬化方式、或いは樹脂中の水酸基、エポキシ基等の官能基と硬化剤中のイソシアネート基などとの架橋、重合等の反応を利用した硬化方式などが適用できる。
【０１０７】
ネオン光吸収フィルターは、光学フィルターがプラズマディスプレイ用として用いられる際に、ＰＤＰから放射されるネオン光、すなわちネオン原子の発光スペクトルを吸収するべく設置される。ネオン光の発光スペクトル帯域は波長５５０ｎｍ〜６４０ｎｍのため、ネオン光吸収フィルターの分光透過率は波長５５０ｎｍ〜６４０ｎｍにおいて５０％以下になるように設計することが好ましい。ネオン光吸収フィルターは、少なくとも５５０ｎｍ〜６４０ｎｍの波長領域内に吸収極大を有する色素として従来から利用されてきた色素を近赤外線吸収フィルターのところに挙げたようなバインダー樹脂に分散させた組成物を成膜したり、あるいはこれを透明基材、又は他の機能性フィルター上に塗布し、必要に応じ乾燥、硬化処理等を経て形成したりすることができる。該色素の具体例としては、シアニン系、オキソノール系、メチン系、サブフタロシアニン系もしくはポルフィリン系等を挙げることができる。当該バインダー樹脂としては、上記近赤外線吸収フィルターのところに挙げたような樹脂を用いることができる。
【０１０８】
色調調整フィルターは、パネルからの発光の色純度や色再現範囲、電源ＯＦＦ時のディスプレイ色などの改善の為にディスプレイ用フィルターの色を調整するためのものである。例えば色調調整色素をバインダー樹脂に分散させた組成物を成膜したり、あるいはこれを透明基材又は他の機能性フィルター上に塗布し、必要に応じ乾燥、硬化処理等を経て形成したりすることができる。色調調整色素としては、可視領域である３８０ｎｍ〜７８０ｎｍに最大吸収波長を有する公知の色素から、目的に応じて任意に色素を組み合わせて使用することが可能である。色調調整色素として用いることのできる公知の色素としては、特開２０００−２７５４３２号公報、特開２００１−１８８１２１号公報、特開２００１−３５００１３号公報、特開２００２−１３１５３０号公報等に記載のものを好適に使用できる。さらにこのほかにも、黄色光、赤色光、青色光等の可視光を吸収するアントラキノン系、ナフタレン系、アゾ系、フタロシアニン系、ピロメテン系、テトラアザポルフィリン系、スクアリリウム系、シアニン系等の色素を使用することができる。当該バインダー樹脂としては、上記近赤外線吸収フィルターの説明で挙げたような樹脂を用いることができる。
【０１０９】
紫外線吸収フィルターとしては、例えば、紫外線吸収剤をバインダー樹脂に分散させた組成物を成膜したり、あるいはこれを透明基材又は他の機能性フィルター上に塗布し、必要に応じ乾燥、硬化処理等を経て形成したりすることができる。紫外線吸収剤としては、ベンゾトリアゾール、ベンゾフェノン等の有機系化合物、微粒子状の酸化亜鉛、酸化セリウム等からなる無機系化合物からなるものが挙げられる。当該バインダー樹脂としては、上記近赤外線吸収フィルターの説明で挙げたような樹脂を用いることができる。
【０１１０】
（反射防止層２３）
次に、反射防止層２３について説明する。反射防止層２３は最も観察者側に配置されて外光の反射を防止する機能を有する層である。これによれば、外光が光学シートの観察者側面で反射して観察者側へ戻るいわゆる映り込みを抑制することができる。このような反射防止層２３は、市販の反射防止フィルムを用いる等して構成することが可能である。
【０１１１】
（その他の層）
これまでは、本実施形態に基づいて基材層１１、光学機能層１２、粘着剤層２０、電磁波遮蔽層２１、波長フィルター層２２、及び反射防止層２３について説明した。しかしながら、本発明では、少なくとも光学機能層を備えていればよく、用途に応じてこれまでに説明した層以外の様々な機能を有する層も備えることができる。具体的には、防眩層やハードコート層などを、粘着剤層を用いて貼合することで構成することができる。また、粘着剤層を構成する粘着剤組成物にはＵＶ吸収剤、近赤外線吸収剤、ネオン線吸収剤、及び調色色素などを含め、粘着剤層に波長フィルター層も兼ねさせる場合がある。これらの層の積層順、及び積層数は、光学シートの用途に応じて適宜決定される。以下、防眩層、及びハードコート層の機能などについて説明する。
【０１１２】
防眩層は、いわゆるぎらつきを抑制する機能を有する層であり、アンチグレア層、ＡＧ層と呼ばれることもある。このような防眩層としては市販のものを用いることができる。
【０１１３】
ハードコート層は、ＨＣ層とも呼ばれることもある。これは、画像表示面に傷がつくことを抑えるために耐擦傷性を付与することができる機能を有するフィルムが配置された層である。
【０１１４】
＜映像表示装置＞
次に、本発明の映像表示装置について説明する。図９は一つの実施形態にかかる本発明の映像表示装置１（プラズマテレビ１）を模式的に示した分解斜視図である。図９では紙面右上が観察者側、紙面左下が背面側を示している。図９からわかるように、プラズマテレビ１は、前面側筐体２と背面側筐体３とにより形成される筐体の内側に、プラズマディスプレイパネルユニット４（ＰＤＰユニット４）を備えている。
【０１１５】
プラズマテレビ１にはその筐体内にＰＤＰユニット４の他にもプラズマテレビに備えられる通常の各装置が具備される。これには例えば、各種電気回路や冷却手段等を挙げることができる。
【０１１６】
図１０は、ＰＤＰユニット４の構成を模式的に表している。図１０では紙面右が観察者側である。ＰＤＰユニット４は、映像光源であるプラズマディスプレイパネル５（ＰＤＰ５）と、該ＰＤＰ５の映像光出射側に配置される光学シート１０とを備えている。ここで、ＰＤＰ５は公知のプラズマディスプレイパネルを適用することができる。また、上述したように光学シート１０の層構成は適宜変更可能である。
【実施例】
【０１１７】
以下、実施例により本発明をさらに詳しく説明する。ただし本発明は実施例に限定されるものではない。
【０１１８】
＜実施例１＞
（１）金型ロールの作製
光学機能層の作製に供される金型ロールを作成した。金型ロールは、円柱状であり、銅メッキが施され、当該銅メッキ部分をバイトにより切削して光透過部に対応する溝を形成した。バイトとしてはダイヤモンドバイトを用いた。当該バイトの先端部の形状を図１１（ａ）に示した。すなわち、先端の幅が１５μｍ、先端から３μｍの位置での幅が３５μｍ、先端から３μｍの位置からの傾斜角度が１．９度、先端から８５μｍでの位置での幅が４１μｍである。このようなダイヤモンドバイトを用いて、ロール軸方向においてピッチが４５μｍとなるようにして、金型ロールの銅メッキ層の外周を切削して溝を形成した。これにより、深さが８５μｍ、溝底幅が１５μｍ、該溝底から３μｍ深さでの溝幅が３５μｍ、金型表面側の溝幅が４１μｍの略台形の断面を有する溝を形成した。このように切削した金型ロールにクロムメッキを施した。
【０１１９】
（２）光透過部構成組成物の調整
ビスフェノールＡ―エチレンオキシド２モル付加物を４０．０質量部と、イソホロンジイソシアネートを１５．０質量部と、ウレタン化触媒としてビスマストリ（２−エチルヘキサノエート）（２−エチルヘキサン酸５０％溶液）を０．０２質量部と、を混合して８０℃で５時間反応させ、その後、その後２−ヒドロキシエチルアクリレートを５．０質量部加えて８０℃で５時間反応させ、光硬化型プレポリマー（Ｐ１）を得た。
次に光硬化性プレポリマー（Ｐ１）を６０．０質量部と、反応性希釈モノマー（Ｍ１）としてのフェノキシエチルアクリレートを１５．０質量部、及びビスフェノールＡ−エチレンオキシドを４モル付加したジアクリレートを２５．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドの１５モル付加物を０．０５質量部と、光重合開始剤（Ｉ１）としての１−ヒドロキシシクロヘキシルフェニルケトンン（商品名：イルガキュア１８４、チバ・スペシャリティケミカルズ株式会社製）を３．０質量部と、を混合し、均一化して光透過部構成組成物を得た。
【０１２０】
なお、この光透過部構成組成物を厚さ１００μｍで塗工し、高圧水銀灯により８００ｍＪ／ｃｍ２の紫外線を照射して硬化させ、多波長アッベ屈折計ＤＲ−Ｍ４（株式会社アタゴ製）を用いて５８９ｎｍの屈折率を測定したところ、１．５５０であった。
【０１２１】
（３）粘着剤層付き基材層の形成
アクリル系樹脂の粘着剤（商品名：ＳＫダイン２０９４、綜研化学株式会社製、固形分２５．０％、溶剤は酢酸エチルとメチルエチルケトン）１００質量部、架橋剤（Ｅ−５ＸＭ、Ｌ−４５、綜研化学株式会社製、固形分５、０％）０．２８質量部、１，２，３−ベンゾトリアゾール０．２５質量部、及び希釈溶剤（トルエン／メチルエチルケトン／シクロヘキサノン＝２７．６９ｇ／２７．６９ｇ／４．６１ｇ）３２質量部を混合して粘着剤塗液を得た。
【０１２２】
上記粘着剤塗液を、基材（ＰＥＴフィルム、商品名：Ａ４３００、東洋紡績社製、厚さ１００μｍ）上に厚さが２５μｍとなるように塗布して乾燥し、さらにその上に離型フィルム（商品名：Ｅ７００７、東洋紡績社製、厚さ３８μｍ）を貼合して、粘着剤層付き基材層（以下、単に「基材」という。）を作製した。
【０１２３】
（４）光透過部の形成
上記（１）で作製した金型ロールとニップロールとの間に、上記（３）で作製した基材を挿入して搬送した。この基材の搬送に合わせ、上記（２）で得られた光透過部構成組成物を基材の基材層上に供給装置から供給し、金型ロールおよびニップロール間の押圧力により、基材層と金型ロールとの間に光透過部構成組成物を充填した。その後、基材側から高圧水銀灯により８００ｍＪ／ｃｍ２の紫外線を照射して光透過部構成組成物を硬化させて、光透過部を形成した。その後、剥離ロールにより、金型ロールから光透過部を離型し、光透過部を含む厚さが２７３±２０μｍであるシート（中間部材）を作製した。
【０１２４】
作製した中間部材について、光透過部の弾性率を、圧縮式微小硬度計（ＦＩＳＣＨＥＲ  ＨＭ２０００）を用いて微小圧子材料に負荷をかけ、これを除荷することによって測定した。このとき、負荷力は１００ｍＮ、負荷速度は４μｍ／１０秒、保持時間は６０秒とした。光透過部の弾性率は８００ＭＰａであった。
【０１２５】
（５）光吸収部構成組成物の調整
光硬化型プレポリマー（Ｐ２）として、エチレンオキシド、２，２’−［（１−メチルエチリデン）ビス（４，１−フェニレンオキシメチレン）］ビス−、ホモポリマー、２−プロペノアートを２０．０質量部と、反応性希釈モノマー（Ｍ２）として、２−フェノキシエチル＝アクリラート２０．０質量部、α−アクリロイル−ω−フェノキシポリ（オキシエチレン）２０．０質量部、及び２−｛２−［２−（アクリロイルオキシ）（メチル）エトキシ］（メチル）エトキシ｝（メチル）エチル＝アクリラート１３．０質量部と、光吸収粒子として、平均粒径４．０μｍのカーボンブラックを２５％含有したアクリル架橋微粒子（ガンツ化成株式会社製）２０．０質量部と、光重合開始剤（Ｉ２）として、１−ヒドロキシシクロヘキシルフェニルケトン（商品名：イルガキュア１８４、チバ・スペシャリティケミカルズ株式会社製）７．０質量部と、を混合し、均一化して光吸収部構成組成物を得た。
【０１２６】
この光吸収部構成組成物の２５℃での粘度は、４０００ｍＰａ・ｓであった。なお、本願において、粘度は、ＪＩＳ  Ｋ−５４００の回転粘度計法に基づいて測定した。具体的には、株式会社東京計器製のＢＬ型粘度計、Ｎｏ．４ロータを使用し、２５℃で１２ｒｐｍ、１分後の粘度計の指示値を測定し、測定した粘度計指示値に換算乗数（本条件では５００）を乗じた値を粘度とした。
【０１２７】
なお、この光吸収部構成組成物の光吸収粒子を除いた組成物を厚さ１０μｍで塗工し、高圧水銀灯により８００ｍＪ／ｃｍ２の紫外線を照射して硬化させ、多波長アッベ屈折計ＤＲ−Ｍ４（株式会社アタゴ製）を用いて５８９ｎｍの屈折率を測定したところ、１．５４７であった。
【０１２８】
（６）光吸収部の形成
上記（５）で得られた光吸収部構成組成物を、上記（４）で作製した中間部材上に供給装置から供給した。また、中間部材の進行方向と略垂直に配置されたドクターブレードを用いて、中間部材上に供給した光吸収部構成組成物を中間部材に形成された略Ｖ字形状の溝（光透過部間の溝）内に充填するとともに、余剰分の光吸収部構成組成物を掻き落とした。その後、高圧水銀灯により８００ｍＪ／ｃｍ２の紫外線を照射して光吸収部構成組成物を硬化させ、硬化した光吸収部構成組成物によって光吸収部を形成した。この状態では、中間部材の表面から３μｍの位置まで光吸収部が形成されていた。すなわち、光吸収部上には深さ３μｍの窪みが形成されていた。
【０１２９】
（７）被覆部の形成
光透過部を構成する材料と同じ組成物を、光吸収部上の窪みに充填し、余剰分をドクターブレードで掻き取り、高圧水銀灯により８００ｍＪ／ｃｍ２の紫外線を照射して当該組成物を硬化させ、被覆部を形成し、光学機能層を得た。被覆部を形成後、被覆部上の窪みは１．５μｍであった。このように、被覆部を形成することによって、光吸収部上の窪みを小さくすることができた。
【０１３０】
（８）粘着剤の貼合
上記（３）で形成した粘着剤層と同様の構成の粘着剤層を、上記光学機能層の上（基材層とは反対側）に、温度２３℃、湿度５０％の環境下にてラミネートし、実施例１にかかる光学シートを得た。なお、この粘着剤層について、多波長アッベ屈折計ＤＲ−Ｍ４（株式会社アタゴ製）を用いて５８９ｎｍの屈折率を測定したところ、１．４９０であった。また、この粘着剤層の貯蔵弾性率は０．２２ＭＰａであった。当該光学シートを光学顕微鏡にて観察したところ、気泡を確認できなかった。
【０１３１】
＜比較例１＞
金型ロールの作製に用いるバイトを変更し、被覆部を設けなかった以外は実施例１と同様にして、比較例１にかかる光学シートを作製した。
【０１３２】
比較例１に用いたダイヤモンドバイトの先端部の形状を図１１（ｂ）に示した。すなわち、先端幅が３５μｍ、斜面角度が１．９度、先端から８５μｍでの位置の幅が４１μｍである。このようなダイヤモンドバイトを用いて、ロール軸方向にピッチ４５μｍで金型ロールの銅メッキ層の外周を切削して溝を形成した。これにより、深さが８５μｍ、溝底幅が３５μｍ、金型表面側の溝幅が４１μｍの台形断面を有する溝を形成した。このように切削した金型ロールにクロムメッキを施した。
【０１３３】
得られた光学シートを光学顕微鏡にて観察したところ、光吸収部と貼合した粘着剤層の界面に気泡が確認された。
【０１３４】
＜実施例２＞
金型ロールの作製に用いるバイトを変更した以外は実施例１と同様にして、実施例２にかかる光学シートを作製した。
【０１３５】
実施例２に用いたダイヤモンドバイトの先端部の形状を図１２（ａ）に示した。すなわち、先端幅が１８μｍ、先端から３μｍの位置の幅３８がμｍ、先端から３μｍの位置から８５μｍの位置までの幅が３８μｍである。このようなダイヤモンドバイトを用いて、ロール軸方向にピッチ４５μｍで金型ロールの銅メッキ層の外周を切削して溝を形成した。これにより、深さが８５μｍ、溝底幅が１８μｍ、該溝底から３μｍ深さでの溝幅が３８μｍ、金型表面側の溝幅が３８μｍの断面形状を有する溝を形成した。このように切削した金型ロールにクロムメッキを施した。
【０１３６】
実施例２においても、被覆部を形成した後、被覆部上の窪みの深さは１．５μｍであった。また、実施例１と同様に、温度２３℃、湿度５０％の環境下にて光学機能層の上に粘着剤層を積層した後、光学顕微鏡にて観察したところ、気泡を発生できなかった。
【０１３７】
さらに、実施例２にかかる光学シートについて、光学機能層を基材層より観察者側してプラズマテレビ（パナソニック  ＶＩＥＲＡ  ＴＨ−Ｐ５０Ｇ２）の光学フィルターを剥離し、プラズマディスプレイパネルに貼合した場合と、光学機能層を基材層より映像光源側してプラズマテレビ（パナソニック  ＶＩＥＲＡ  ＴＨ−Ｐ５０Ｇ２）の光学フィルターを剥離し、プラズマディスプレイパネルに貼合した場合とで光学特性を目視評価で比較した。その結果、正面輝度、コントラスト、視野角、及び色ムラのいずれも同等であった。
【０１３８】
＜比較例２＞
金型ロールの作製に用いるバイトを変更した以外は比較例１と同様にして、比較例２にかかる光学シートを作製した。
【０１３９】
比較例２に用いたダイヤモンドバイトの先端部の形状を図１２（ｂ）に示した。すなわち、先端幅が３８μｍ、先端から８５μｍの位置までの幅が３８μｍである。このようなダイヤモンドバイトを用いて、ロール軸方向にピッチ４５μｍで金型ロールの銅メッキ層の外周を切削して溝を形成した。これにより、深さが８５μｍ、溝底幅が３８μｍ、金型表面側の溝幅が３８μｍの矩形形状の断面を有する溝を形成した。このように切削した金型ロールにクロムメッキを施した。
【０１４０】
比較例２にかかる光学シートでは、光吸収部を形成する際に気泡を噛んだまま抜けず、気泡を抱き込んだまま硬化した。このときの気泡は、正面視では光吸収部に隠れて見えにくいが、光吸収部の長手方向と直交方向に斜めに観察した際、映像光が拡散し、像のボケが発生する不具合となった。
【０１４１】
また、実施例２と同様に、光学機能層を基材層より観察者側してプラズマテレビ（パナソニック  ＶＩＥＲＡ  ＴＨ−Ｐ５０Ｇ２）の光学フィルターを剥離し、プラズマディスプレイパネルに貼合した場合と、光学機能層を基材層より映像光源側してプラズマテレビ（パナソニック  ＶＩＥＲＡ  ＴＨ−Ｐ５０Ｇ２）の光学フィルターを剥離し、プラズマディスプレイパネルに貼合した場合とで光学特性を目視評価で比較した。その結果、光学機能層を基材層より観察者側に配置した場合の方が、正面輝度、コントラスト、視野角、及び色ムラのいずれもが劣化していた。
【０１４２】
＜実施例３＞
実施例３では光透過部の弾性率が２０００ＭＰａとなる光透過部構成組成物を用いた。その他は実施例１と同じとした。当該光透過部構成組成物は、具体的には次の通りである。
光硬化性プレポリマー（Ｐ１）として、ビスフェノールＡジグリシジルエーテルのジアクリレートを４０．０質量部と、反応性希釈モノマー（Ｍ１）としてのビスフェノールＡ−エチレンオキシドを４モル付加したジアクリレートを１０．０質量部、及びジペンタエリスリトールのペンタアクリレート／ヘキサアクリレート（質量比６０／４０）の混合物を１０．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドの１５モル付加物を０．０５質量部と、光重合開始剤（Ｉ１）としての１−ヒドロキシシクロヘキシルフェニルケトン（商品名：イルガキュア１８４、チバ・スペシャリティケミカルズ株式会社製）を３．０質量部と、を混合し、均一化して光透過部構成組成物を得た。
【０１４３】
＜実施例４＞
実施例４では光透過部の弾性率が１５００ＭＰａとなる光透過部構成組成物を用いた。その他は実施例１と同じとした。当該光透過部構成組成物は、具体的には次の通りである。
光硬化型プレポリマー（Ｐ１)として、ビスフェノールＡジグリシジルエーテルのジアクリレートを５．０質量部と、反応性希釈モノマー（Ｍ１）としてのフェノキシエチルアクリレートを４０．０質量部、ビスフェノールＡ−エチレンオキシドを４モル付加したジアクリレートを４５．０質量部、及びジペンタエリスリトールのペンタアクリレート／ヘキサアクリレート（質量比６０／４０）の混合物を１０．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドの１５モル付加物を０．０５質量部と、光重合開始剤（Ｉ１）としての１−ヒドロキシシクロヘキシルフェニルケトン（商品名：イルガキュア１８４、チバ・スペシャリティケミカルズ株式会社製）を３．０質量部と、を混合し、均一化して光透過部構成組成物を得た。
【０１４４】
＜実施例５＞
実施例５では光透過部の弾性率が５００ＭＰａとなる光透過部構成組成物を用いた。その他は実施例１と同じとした。当該光透過部構成組成物は、具体的には次の通りである。
光硬化性プレポリマー（Ｐ１）として、ビスフェノールＡジグリシジルエーテルのジアクリレートを１０．０質量部と、反応性希釈モノマー（Ｍ１）としてのフェノキシエチルアクリレートを５０．０質量部、ビスフェノールＡ−エチレンオキシドを４モル付加したジアクリレートを３０．０質量部、及びジペンタエリスリトールのペンタアクリレート／ヘキサアクリレート（質量比６０／４０）の混合物を１０．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドを１５モル付加物を０．０５質量部と、光重合開始剤（Ｉ１）としての１−ヒドロキシシクロヘキシルフェニルケトン（商品名：イルガキュア１８４、チバ・スペシャリティケミカルズ株式会社製）を３．０質量部と、を混合し、均一化して光透過部構成組成物を得た。
【０１４５】
＜実施例６＞
実施例６では光透過部の弾性率が２０ＭＰａとなる光透過部構成組成物を用いた。その他は実施例１と同じとした。当該光透過部構成組成物は、具体的には次の通りである。
２，４−トリレンジイソシアネートを１０．０質量部、ジラウリル酸ジ−ｎ−ブチル酸を０．０３質量部、２，６−ジ−ｔ−ブチル−ｐ−クレゾールを０．０１質量部、２−ヒドロキシエチルアクリレートを１０．０質量部、及びポリテトラメチレングリコールを２０．０質量部混合して光硬化性プレポリマー（Ｐ１）を得た。
次に得られた光硬化性プレポリマー（Ｐ１）を４０．０質量部と、反応性希釈モノマー（Ｍ１）としてのフェノキシテトラエチレングリコールアクリレートを３０．０質量部、２モルのエチレンオキシドを付加させたｐ−クミルフェノールのアクリレートを２０．０質量部、及びジペンタエリスリトールヘキサアクリレートを１０．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドを１５モル付加物を０．０５質量部と、光重合開始剤（Ｉ１）としての１−ヒドロキシシクロヘキシルフェニルケトン（商品名：イルガキュア１８４、チバ・スペシャリティケミカルズ株式会社製）を３．０質量部を混合し、均一化して光透過部構成組成物を得た。
【０１４６】
＜実施例７＞
実施例７では光透過部の弾性率が２５００ＭＰａとなる光透過部構成組成物を用いた。その他は実施例１と同じとした。当該光透過部構成組成物は、具体的には次の通りである。
光硬化性プレポリマー（Ｐ１）としてビスフェノールＡジグリシジルエーテルのジアクリレートを４０．０質量部と、反応性希釈モノマー（Ｍ１）としてのフェノキシエチルアクリレートを５０．０質量部、及びジペンタエリスリトールのペンタアクリレート／ヘキサアクリレート（質量比６０／４０）の混合物を１０．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドを１５モル付加物を０．０５質量部と、光重合開始剤（Ｉ１）としての１−ヒドロキシシクロヘキシルフェニルケトン（商品名：イルガキュア１８４、チバ・スペシャリティケミカルズ株式会社製）を３．０質量部と、を混合し、均一化して光透過部構成組成物を得た。
【０１４７】
＜実施例８＞
実施例８では光透過部の弾性率が９．０ＭＰａとなる光透過部構成組成物を用いた。その他は実施例１と同じとした。当該光透過部構成組成物は、具体的には次の通りである。
２，４−トリレンジイソシアネートを１０．０質量部、ジラウリル酸ジ−ｎ−ブチル酸を０．０３質量部、２，６−ジ−ｔ−ブチル−ｐ−クレゾールを０．０１質量部、２−ヒドロキシエチルアクリレートを１０．０質量部、及びポリテトラメチレングリコールを２０．０質量部混合して光硬化性プレポリマー（Ｐ１）を得た。
次に得られた光硬化性プレポリマー（Ｐ１）を４０．０質量部と、反応性希釈モノマー（Ｍ１）としてのフェノキシエチルアクリレートを１５．０質量部、フェノキシテトラエチレングリコールアクリレートを１５．０質量部、及び２モルのエチレンオキシドを付加させたｐ−クミルフェノールのアクリレートを２０．０質量部と、金型離型剤（Ｓ１）としてのテトラデカノール−エチレンオキシドを１０モル付加したリン酸エステル（モノエステル／ジエステル＝モル比１／１）を０．０５質量部、及びステアリルアミン−エチレンオキシドを１５モル付加物を０．０５質量部と、光重合開始剤（Ｉ１）としての１−ヒドロキシシクロヘキシルフェニルケトン（商品名：イルガキュア１８４、チバ・スペシャリティケミカルズ株式会社製）を３．０質量部と、その他テトラエチレングリコールジアクリレートを１０．０質量部混合し、均一化して光透過部構成組成物を得た。
【０１４８】
＜実施例９＞
実施例９では、上記（８）で光学機能層上に形成する粘着剤層の粘着剤組成物の貯蔵弾性率を０．１４ＭＰａとした光学シートを形成した。当該粘着剤層以外は実施例１と共通である。粘着剤層の形成は次の通りである。
アクリル酸ｎ−ブチルを５０．０質量部と、アクリル酸メチルを３０．０質量部と、メタクリル酸メチルを１９．５質量部と、アクリル酸２−ヒドロキシエチルを０．５質量部と、開始剤としてのアゾビスイソブチロニトリルを０．２質量部と、を酢酸エチル３００質量部中に添加し、６０℃で１２時間攪拌し、アクリル酸エステル共重合体溶液を得た。
得られた共重合体溶液の固形分１００質量部に対し、架橋剤としてのイソシアネート系架橋剤ＴＤ−７５（綜研化学株式会社製）を０．５質量部加え、２−ブタノンにて濃度２５質量％の溶液となるように希釈し、粘着剤溶液とした。
【０１４９】
＜実施例１０＞
実施例１０では、上記（８）で光学機能層上に形成する粘着剤層の粘着剤組成物の貯蔵弾性率を０．７８ＭＰａとした光学シートを形成した。当該粘着剤層以外は実施例１と共通である。粘着剤層の形成は次の通りである。
アクリル酸ｎ−ブチルを５０．０質量部と、アクリル酸メチルを３０．０質量部と、アクリル酸２−ヒドロキシエチルを０．５質量部と、Ｎ，Ｎ−ジメチルアクリルアミドを１９．５質量部と、開始剤としてのアゾビスイソブチロニトリル０．２質量部と、を酢酸エチル３００質量部中に添加し、６０℃で１２時間攪拌し、アクリル酸エステル共重合体溶液を得た。
得られた共重合体溶液の固形分１００質量部に対し、架橋剤としてのイソシアネート系架橋剤ＴＤ−７５（綜研化学株式会社製）を０．５質量部加え、２−ブタノンにて濃度２５質量％の溶液となるように希釈し、粘着剤溶液とした。
【０１５０】
＜実施例１１＞
実施例１１では、上記（８）で光学機能層上に形成する粘着剤層の粘着剤組成物の貯蔵弾性率を０．０９ＭＰａとした光学シートを形成した。当該粘着剤層以外は実施例１と共通である。粘着剤層の形成は次の通りである。
アクリル酸ｎ−ブチルを７５．０質量部と、アクリル酸メチル２０．０質量部と、アクリル酸２−ヒドロキシエチル５．０質量部と、開始剤としてのアゾビスイソブチロニトリル０．２質量部と、を酢酸エチル３００質量部中に添加し、６０℃で１２時間攪拌し、アクリル酸エステル共重合体溶液を得た。
得られた共重合体溶液の固形分１００質量部に対し、架橋剤としてのイソシアネート系架橋剤ＴＤ−７５（綜研化学株式会社製）を０．５質量部加え、２−ブタノンにて濃度２５質量％の溶液となるように希釈し、粘着剤溶液とした。
を作製した。
【０１５１】
＜実施例１２＞
実施例１２では、上記（８）で光学機能層上に形成する粘着剤層の粘着剤組成物の貯蔵弾性率を１．１ＭＰａとした光学シートを形成した。当該粘着剤層以外は実施例１と共通である。粘着剤層の形成は次の通りである。
アクリル酸ｎ−ブチルを４５．０質量部と、アクリル酸メチルを３０．０質量部と、アクリル酸２−ヒドロキシエチルを０．５質量部と、Ｎ，Ｎ−ジメチルアクリルアミドを２４．５質量部と、開始剤としてのアゾビスイソブチロニトリルを０．２質量部と、を酢酸エチル３００質量部中に添加し、６０℃で１２時間攪拌し、アクリル酸エステル共重合体溶液を得た。
得られた共重合体溶液の固形分１００質量部に対し、架橋剤としてのイソシアネート系架橋剤ＴＤ−７５（綜研化学株式会社製）を０．５質量部加え、２−ブタノンにて濃度２５質量％の溶液となるように希釈し、粘着剤溶液とした。
【０１５２】
以上の実施例１〜１３、及び比較例１、２に関し、各光学シートの条件の一部を表１にまとめた。
【０１５３】
【表１】
0005685900.tif 000003
【０１５４】
光透過部の弾性率が高い実施例７では光透過部が硬いため製造時に割れが生じることがあり、製造に困難があった。一方、弾性率が低い実施例８は光透過部が柔らかいため、光吸収部の形成に際して窪みが大きくなった。これにより粘着剤層を形成するときに気泡を巻き込みやすいという製造上の困難があった。
【０１５５】
また、粘着剤組成物の貯蔵弾性率が小さい実施例１１では粘着剤層の粘着剤組成物が柔らかいため、凹歪み不良が発生し易く、品質の良い光学シートを製造することに困難をともなった。一方、粘着剤組成物の貯蔵弾性率が大きい実施例１２では粘着剤組成物が硬いため、光学機能層面への埋め込み性が悪く、気泡を噛み易く外観不良が発生することがあった。他の実施例では光学機能層面の埋め込み性は良好であり、かつ、製造工程中での異物による凹歪み不良が無く、品質の良い光学シートを容易に製造することができた。
【符号の説明】
【０１５６】
１  映像表示装置（プラズマテレビ）
２  前面側筐体
３  背面側筐体
４  プラズマディスプレイパネルユニット
５  映像光源（プラズマディスプレイパネル）
１０  光学シート
１１  基材層
１２  光学機能層
１３  光透過部
１４  光吸収部
１５  バインダー
１６  光吸収粒子
１７  溝
１７ａ  底部
１７ｂ  拡張部
１８  被覆部
１９  窪み
２０  粘着剤層
２１  電磁波遮蔽層
２２  波長フィルター層
２３  反射防止層
【図１】
0005685900.tif 000004
【図２】
0005685900.tif 000005
【図３】
0005685900.tif 000006
【図４】
0005685900.tif 000007
【図５】
0005685900.tif 000008
【図６】
0005685900.tif 000009
【図７】
0005685900.tif 000010
【図８】
0005685900.tif 000011
【図９】
0005685900.tif 000012
【図１０】
0005685900.tif 000013
【図１１】
0005685900.tif 000014
【図１２】
0005685900.tif 000015